(57)【特許請求の範囲】
【請求項１】
酸価が１０〜５０ｍｇＫＯＨ／ｇであるポリアミドイミドと塩基性中和剤とを含むＯ／Ｗ型分散液であり、分散物の５０％径が１５０００ｎｍ以下である電着塗料組成物であって、
前記塩基性中和剤がアミノアルコール系化合物を含む電着塗料組成物。
【請求項２】
請求項１に記載された電着塗料組成物において、
非プロトン性極性溶媒を更に含み、前記非プロトン性極性溶媒の含有量の水の含有量に対する比が１０／９０〜６０／４０である電着塗料組成物。
【請求項３】
請求項１又は２に記載された電着塗料組成物において、
前記塩基性中和剤が分子中にアミノ基及び水酸基を有する化合物を含む電着塗料組成物。
【請求項４】
請求項１乃至３のいずれかに記載された電着塗料組成物において、
固形分濃度が０．５〜１１質量％である電着塗料組成物。
【請求項５】
請求項１乃至４のいずれかに記載された電着塗料組成物に導線を通して電着塗装することにより前記導線の外周面を樹脂絶縁層で被覆する絶縁電線の製造方法。
【発明の詳細な説明】
【技術分野】
【０００１】
本発明は、電着塗料組成物及びそれを用いた絶縁電線の製造方法に関する。
【背景技術】
【０００２】
導線を樹脂絶縁層で被覆して絶縁電線を製造することは公知である。特許文献１〜３には、ポリアミドイミドを溶剤に溶解させた塗料に導線を浸漬して引き上げた後、導線に塗料を焼き付けて樹脂絶縁層を形成する絶縁電線の製造方法が開示されている。
【先行技術文献】
【特許文献】
【０００３】
【特許文献１】特開平５−２４２７３８号公報
【特許文献２】特開２００９−１４０８７８号公報
【特許文献３】特開２０１２−１９７３６７号公報
【発明の概要】
【発明が解決しようとする課題】
【０００４】
本発明の課題は、絶縁電線の製造に好適なポリアミドイミドのＯ／Ｗ型分散液の電着塗料組成物及びそれを用いた絶縁電線の製造方法を提供することである。
【課題を解決するための手段】
【０００５】
本発明の電着塗料組成物は、酸価が１０〜５０ｍｇＫＯＨ／ｇであるポリアミドイミドと塩基性中和剤とを含むＯ／Ｗ型分散液であり、分散物の５０％径が１５０００ｎｍ以下であって、前記塩基性中和剤がアミノアルコール系化合物を含む。
【０００６】
本発明の絶縁電線の製造方法は、本発明の電着塗料組成物に導線を通して電着塗装することにより前記導線の外周面を樹脂絶縁層で被覆するものである。
【発明の効果】
【０００７】
本発明によれば、ポリアミドイミドと塩基性中和剤とを含むＯ／Ｗ型分散液であって、５０％径が１５０００ｎｍ以下であるので、適度な粘度を有することとなることから電着塗装加工性が優れ、そのため電着塗装により導線の外周面を樹脂絶縁層で被覆する絶縁電線の製造に好適に用いることができる。
【図面の簡単な説明】
【０００８】
【図１Ａ】絶縁電線の斜視図である。
【図１Ｂ】他の絶縁電線の斜視図である。
【図２】実施形態に係る絶縁電線の製造方法の工程順を示す図である。
【図３】平角導線の露出率の測定方法を説明するための写真である。
【発明を実施するための形態】
【０００９】
以下、実施形態について詳細に説明する。
【００１０】
実施形態に係る電着塗料組成物は、ポリアミドイミドと、非プロトン性極性溶媒と、塩基性中和剤と、着色剤と、水とを含み、ポリアミドイミドの粒子が水に分散したＯ／Ｗ型分散液である。実施形態に係る電着塗料組成物は、例えば、これにより導線の外周面を樹脂絶縁層で被覆する絶縁導線の製造に用いられるものである。
【００１１】
ポリアミドイミドの数平均分子量は、樹脂絶縁層の耐熱性、可撓性、及び導線への密着性が優れるという観点から、好ましくは５０００以上、より好ましくは１００００以上、更に好ましくは１２０００以上であり、また、導線の外周面への付着性が優れるという観点から、好ましくは７５０００以下、より好ましくは５００００以下、更に好ましくは３００００以下である。ポリアミドイミドの数平均分子量は、ゲルパーミエーションクロマトグラフ（ＧＰＣ）により標準ポリスチレンの検量線を用いて測定される。
【００１２】
ポリアミドイミドの酸価は、沈殿の発生による電着塗料組成物の固形分の損失を抑制する観点から、好ましくは５ｍｇＫＯＨ／ｇ以上、より好ましくは１０ｍｇＫＯＨ／ｇ以上であり、また、導線の外周面に付着した電着塗料組成物における水の取り込みを低減して焼き付け時の発泡を抑制する観点及び電着塗装速度を高める観点から、好ましくは５０ｍｇＫＯＨ／ｇ以下、より好ましくは４０ｍｇＫＯＨ／ｇ以下である。このポリアミドイミドの酸価は、ＪＩＳＫ５６０１−２−１：１９９９「塗料成分試験方法−第２部：溶剤可溶物中の成分分析−第１節：酸価（滴定法）」に基づいて測定される。
【００１３】
「非プロトン性極性溶媒」とは、アルコールを除く極性有機溶媒である。非プロトン性極性溶媒は、極性を有することから、水に対する親和性が高く、水と混合した際に相分離することなく相溶して均一な単一相となる。電着塗料組成物に含まれる非プロトン性極性溶媒は、ポリアミドイミドに対しての良溶媒であることが必要である。「ポリアミドイミドに対する良溶媒」とは、ポリアミドイミドに対する溶解性が高い溶媒、具体的には、２５℃における溶媒１ｋｇに対するポリアミドイミドの溶解量が１００ｇ以上である溶媒をいう。かかる非プロトン性極性溶媒としては、例えば、Ｎ−メチル−２−ピロリドン（以下「ＮＭＰ」という。）、ジメチルホルムアミド（以下「ＤＭＦ」という。）、ジメチルアセトアミド（以下「ＤＭＡｃ」という。）、１，３−ジメチル−２−イミダゾリジノン（ＤＭＩ）、γ−ブチロラクトン、ジメチルスルホキシド、スルホラン、シクロヘキサノン等が挙げられる。非プロトン性極性溶媒は、これらのうちの１種又は２種以上を含むことが好ましい。非プロトン性極性溶媒は、ＮＭＰ、又は、ＮＭＰに加えてＤＭＦを含むことがより好ましい。
【００１４】
電着塗料組成物における非プロトン性極性溶媒の含有量は、樹脂成分１００質量部当たり好ましくは３４０質量部以上、より好ましくは３７０質量部以上であり、また、好ましくは１０００質量部以下、より好ましくは８５０質量部以下である。非プロトン性極性溶媒の含有量の水の含有量に対する質量比（非プロトン性極性溶媒の含有量／水の含有量）は、沈殿の発生を抑制する観点から、好ましくは１０／９０以上、より好ましくは２０／８０以上であり、また、電着塗装速度を高める観点から、好ましくは６０／４０以下、より好ましくは５０／５０以下である。溶媒中における非プロトン性極性溶媒の含有量は、沈殿の発生を抑制する観点から、好ましくは１０質量％以上、より好ましくは２０質量％以上、更に好ましくは４０質量％以上であり、また、電着塗装速度を高める観点から、好ましくは９０質量％以下、より好ましくは８０質量％以下、更に好ましくは６０質量％以下である。電着塗料組成物の非プロトン性極性溶媒がＮＭＰを含む場合、非プロトン性極性溶媒中におけるＮＭＰの含有量は、好ましくは８４質量部以上、より好ましくは８５質量部以上であり、また、好ましくは１００質量部以下、より好ましくは９５質量部以下である。非プロトン性極性溶媒がＮＭＰに加えてＤＭＦを含む場合、非プロトン性極性溶媒中におけるＤＭＦの含有量は、好ましくは３質量％以上、より好ましくは７質量％以上であり、また、好ましくは１６．５質量％以下、より好ましくは１６質量％以下である。ＤＭＦの含有量のＮＭＰの含有量に対する質量比（ＤＭＦの含有量／ＮＭＰの含有量）は、好ましくは０．０３以上、より好ましくは０．０５以上であり、また、好ましくは０．１９以下、より好ましくは０．１８以下である。
【００１５】
塩基性中和剤としては、例えば、２−アミノエタノール（以下「ＡＥ」という。）、２，２’−イミノジエタノール、２−アミノ−２−メチルプロパノールなどのアミノアルコール系化合物；モルホリンなどのモルホリン系化合物；ピペラジン無水物、ピペラジン六水和物などのピペラジン系化合物；トリエチルアミン、トリプロピルアミンなどのアルキルアミン系化合物；ピペリジンなどのピペリジン系化合物等が挙げられる。塩基性中和剤は、これらのうちの１種又は２種以上を含むことが好ましい。塩基性中和剤は、沈殿の発生による電着塗料組成物の固形分の損失を抑制する観点から、分子中にアミノ基及び水酸基を有する化合物を含むことが好ましく、アミノアルコール系化合物を含むことがより好ましく、２−アミノエタノールを含むことが更に好ましい。電着塗料組成物における樹脂成分１００質量部当たりの塩基性中和剤量は、樹脂絶縁層におけるピンホールの形成を抑制すると共に樹脂絶縁層を十分な厚さに形成する観点から、好ましくは１質量部以上、より好ましくは２質量部以上であり、また、同様の観点から、好ましくは１５質量部以下、より好ましくは１０質量部以下である。塩基性中和剤による電着塗料組成物の中和率は、好ましくは７０％以上、より好ましくは８０％以上であり、また、好ましくは４００％以下、より好ましくは３５０％以下である。電着塗料組成物の中和率は前記したポリアミドイミドの酸価（ＡＶ）を用いて以下の式で算出する。
【００１６】
中和率（％）＝ [（NA／NM）×NV  ／（PA×AV／56.1／1000）]×100  
ＡＶ：ポリアミドイミドの酸価（ｍｇＫＯＨ／ｇ）
ＰＭ：ポリアミドイミドの分子量
ＰＡ：ポリアミドイミドの配合質量（ｇ）
ＮＭ：中和剤の分子量
ＮＶ：中和剤の価数
ＮＡ：中和剤の配合質量（ｇ）
56.1：水酸化カリウムの分子量
【００１７】
着色剤としては、例えば、Ｃ．Ｉ．ソルベントブラック３、Ｃ．Ｉ．ソルベントブラック２７、Ｃ．Ｉ．ソルベントブラック７等が挙げられる。着色剤は、これらのうちの１種又は２種以上を含むことが好ましい。着色剤は、均一に着色する観点から、Ｃ．Ｉ．ソルベントブラック３を含むことが好ましい。電着塗料組成物における着色剤の含有量は、樹脂成分１００質量部あたり、好ましくは１質量部以上、より好ましくは３質量部以上であり、また、好ましくは２０質量部以下、より好ましくは１０質量部以下である。
【００１８】
水は、例えば、イオン交換水や蒸留水である。電着塗料組成物における水の含有量は、好ましくは２５質量％以上、より好ましくは３０質量％以上であり、また、好ましくは６０質量％以下、より好ましくは５０質量％以下である。
【００１９】
実施形態に係る電着塗料組成物は、その他にナフサなどの非プロトン性非極性溶媒やアルコールなどのプロトン性極性溶媒等を含んでいてもよい。
【００２０】
実施形態に係る電着塗料組成物の固形分濃度は、優れた電着塗装加工性を得る観点から、好ましくは０．５質量％以上、より好ましくは１．０質量％以上であり、また、電着塗料組成物の適度な粘度を得る観点から、好ましくは１１．５質量％以下、より好ましくは１１質量％以下である。なお、電着塗料組成物の固形分とは、樹脂および着色剤など、電着塗料組成物を乾燥固化した場合に残留する成分のことである。
【００２１】
実施形態に係る電着塗料組成物の５０％径（Ｄ５０：メジアン径）は１５０００ｎｍ以下であるが、電着塗装速度を高める観点から、好ましくは２０ｎｍ以上、より好ましくは５０ｎｍ以上であり、また、電着塗料組成物の安定性の観点から、好ましくは１３０００ｎｍ以下、より好ましくは１００００ｎｍ以下である。９０％径（Ｄ９０）は、好ましくは７０ｎｍ以上、より好ましくは１００ｎｍ以上であり、また、好ましくは７００００ｎｍ以下、より好ましくは６００００ｎｍ以下である。１０％径（Ｄ１０）は、好ましくは１０ｎｍ以上、より好ましくは２０ｎｍ以上であり、また、好ましくは１５００ｎｍ以下、より好ましくは２５０ｎｍ以下である。これらの電着塗料組成物の粒子径は、例えば大塚電子社製のゼータ電位・粒径・分子量測定システム（ＥＬＳＺ−２０００ＺＳ）を用いた動的光散乱法により測定される。
【００２２】
実施形態に係る電着塗料組成物の粘度は、優れた電着塗装加工性を得る観点から、液温２０℃において、好ましくは２ｍＰａ・ｓ以上、より好ましくは４ｍＰａ・ｓ以上であり、また、同様の観点から、好ましくは５０ｍＰａ・ｓ以下、より好ましくは３０ｍＰａ・ｓ以下である。電着塗料組成物の粘度はＢ型粘度計（１００ｒｐｍ）により測定される。
【００２３】
実施形態に係る電着塗料組成物のｐＨは、ｐＨメーターにより測定され、例えば７〜９である。電着塗料組成物の液温は例えば１０〜３０℃である。
【００２４】
実施形態に係る電着塗料組成物は、アニオン型のものであっても、また、カチオン型のものであっても、どちらでもよい。
【００２５】
実施形態に係る電着塗料組成物は、例えば、ポリアミドイミドを含む油相成分と水相成分とをそれぞれ準備し、それらを混合した後に撹拌して転相乳化させることにより調製することができる。この撹拌には、汎用の乳化機、分散機、混合機、又は、攪拌機を用いることができる。具体的には、例えば、高剪断を与えることができるローター式又はステーター式ミキサー、コロイドミル、ホモジナイザー、高圧ホモジナイザー等が挙げられる。撹拌の際における撹拌翼の外周の周速は、好ましくは１ｍ／ｍｉｎ以上、より好ましくは５ｍ／ｍｉｎ以上、更に好ましくは１０ｍ／ｍｉｎ以上であり、また、好ましくは７０ｍ／ｍｉｎ以下、より好ましくは５０ｍ／ｍｉｎ以下、更に好ましくは３０ｍ／ｍｉｎ以下である。撹拌時間は、好ましくは３分以上、より好ましくは５分以上であり、また、好ましくは６０分以下、より好ましくは３０分以下である。
【００２６】
以上の構成の実施形態に係る電着塗料組成物によれば、ポリアミドイミドと塩基性中和剤とを含むＯ／Ｗ型分散液であって、５０％径が１５０００ｎｍ以下であるので、適度な粘度を有することとなることから電着塗装加工性が優れ、そのため電着塗装により導線の外周面を樹脂絶縁層で被覆する絶縁電線の製造に好適に用いることができる。
【００２７】
次に、実施形態に係る電着塗料組成物を用いた絶縁電線の製造方法について説明する。
【００２８】
図１Ａ及び１Ｂは、製造対象の絶縁電線１０を示す。絶縁電線１０は、図１Ａに示すように上下面及び両側面が平坦面に形成された断面形状が扁平な矩形のものであっても、また、図１Ｂに示すように上下面が平坦面に形成され且つ両側面が外側に膨出した曲面に形成された断面形状が扁平なものであっても、どちらでもよい。これらの絶縁電線１０は、例えば、電気・電子機器分野における電子基板上に実装されるコイル、ノイズフィルタ、インダクタ、リアクトル等に用いられるものである。
【００２９】
絶縁電線１０は、扁平な断面形状を有する平角導線１１と、その外周面を被覆する樹脂絶縁層１２とを備えている。
【００３０】
平角導線１１は、例えば純度４Ｎ以上の高純度銅で形成されている。平角導線１１の厚さは例えば０．０１〜１ｍｍ、及び幅は例えば０．２〜４．０ｍｍである。
【００３１】
樹脂絶縁層１２は、ポリアミドイミドで形成されている。樹脂絶縁層１２は、単一処理層で構成されていることが好ましい。樹脂絶縁層１２の厚さは例えば１．５〜３０μｍである。樹脂絶縁層１２の厚さにおいて、通常、長辺中央対応部分１２ａ及び長辺端対応部分１２ｂが相対的に厚く、次いで角対応部分１２ｃ、短辺対応部分１２ｄが相対的に薄く形成されるが、それらの部分間の厚さの差は小さく、樹脂絶縁層１２の厚さの均一性が高いことが好ましい。
【００３２】
樹脂絶縁層１２のヤング率は例えば７０００〜５００００Ｎ／ｍｍ２であり、従って、可とう性および耐外傷性が優れる。樹脂絶縁層１２のヤング率は、微小硬度計により求められる。具体的には、押し込み荷重を制御しながら錐形状（例えば三角錐形状或いは円錐形状）の圧子で樹脂絶縁層１２を押し込み、そのときの押し込み荷重に対する押し込み深さの関数をプロットし、それに基づいてヤング率を算出する。なお、錐状の拡がり角度は例えば１００°及び１１５°である。
【００３３】
樹脂絶縁層１２における被膜凹みの数は少ないことが好ましく、１．５ｍ当たり０個であることが最も好ましい。樹脂絶縁層１２におけるピンホールの数も少ないことが好ましく、５ｍ当たり０個であることが最も好ましい。
【００３４】
絶縁電線１０をＪＩＳ Ｃ３２１６−３：２０１１「巻線試験方法−第３部：機械的特性」に基づいて急激伸張試験した後の側面視での破断点から長さ４ｍｍの所定幅（絶縁電線１０の外径にもよるが例えば中央の１ｍｍ）の部分における平角導線１１の露出率は小さく、好ましくは７％以下、最も好ましくは０％であり、従って、平角導線１１への樹脂絶縁層１２の優れた密着性を得ることができる。「急激伸張試験」については、ＪＩＳＣ３２１６−３：２０１１の「５  可とう性及び密着性」の「５．３  急激伸長試験」に規定されている。また、露出率は、破断した絶縁電線１０の先端部分のマイクロスコープによる側面画像の画像処理により求められる。具体的には、側面画像を白色領域と着色領域との単純二値化し、そのうちの白色領域の面積割合を平角導線１１の露出率とする。なお、単純二値化の際の閾値は、側面画像を確認して平角導線１１が白色となるように設定する。また、側面画像において平角導線１１と樹脂絶縁層１２との色調分離が困難な場合には、側面画像における平角導線１１の露出領域を白色に着色してもよい。
【００３５】
以上の構成の絶縁電線１０の製造方法は、図２に示すように、伸線加工工程、冷間加工工程、焼鈍工程、油分除去工程、及び電着塗装工程を含む。なお、これらの工程は、それぞれの工程をバッチ式で行ってもよく、また、全ての工程を連続式で行ってもよく、更には、例えば伸線加工工程及び冷間加工工程を連続式で行った後、焼鈍工程のみをバッチ式で行い、それ以降の油分除去工程及び電着塗装工程を連続式で行う場合のようにバッチ式と連続式とを組み合わせて行ってもよい。
【００３６】
＜伸線加工工程＞
伸線加工工程では、母線としての荒引線を細径化して横断面が円形の丸線に伸線加工する。伸線加工としては、一般的には、荒引線を伸線ダイスに通す加工が挙げられる。荒引線の外径は例えば８．０ｍｍであり、伸線後の丸線の外径は例えば０．０５〜０．２ｍｍである。なお、伸線加工は通常は多段階で行い、例えば、まず外径が８．０ｍｍの荒引き線を外径が２．６〜３．２ｍｍとなるように伸線し、次いで０．６〜０．８ｍｍとなるように伸線し、更に０．０５〜０．２ｍｍとなるように伸線する。
【００３７】
＜冷間加工工程＞
冷間加工工程では、伸線工程で伸線した丸線を、外周面に平行な一対の平坦面を含む平角導線１１に冷間加工する。冷間加工としては、例えば、丸線を圧延機のローラー間に通す圧延加工、丸線をダイスに通す加工等が挙げられる。図１Ａに示すような上下面及び両側面が平坦面に形成された断面形状が扁平な矩形の絶縁電線１０を製造する場合、丸線を厚さ方向及び幅方向のそれぞれで圧延加工することにより同様の断面形状の平角導線１１を得ることができる。また、図１Ｂに示すような上下面が平坦面に形成され且つ両側面が外側に膨出した曲面に形成された断面形状が扁平の絶縁電線１０を製造する場合、丸線を厚さ方向で圧延加工することにより同様の断面形状の平角導線１１を得ることができる。
【００３８】
＜焼鈍工程＞
焼鈍工程では、熱処理により、平角導線１１を形成する金属の結晶粒度や０．２％耐力等の物性調整を行う。この焼鈍工程での熱処理は、長さ方向の特性を均一化させる観点からはバッチ式で行うことが好ましく、その場合、冷間加工工程後の平角導線１１を巻回したボビンを熱処理炉に投入後、所定の昇温速度で炉内の温度を所定の保持温度まで高め、その保持温度で所定の保持時間を保持した後、所定の降温速度で炉内の温度を低下させることが好ましい。ここで、昇温速度は例えば２０〜２０００℃／ｈである。保持温度（焼鈍温度）は例えば１５０〜１０００℃である。保持時間（焼鈍時間）は例えば１秒間〜１００時間である。降温速度は例えば１０〜２０００℃／ｈである。また、熱処理を連続式で行う場合、熱処理条件は、例えば焼鈍温度５００〜９００℃及び焼鈍時間１〜６０秒である。熱処理は、窒素ガス等の不活性ガス雰囲気で行うことが好ましい。
【００３９】
＜油分除去工程＞
油分除去工程では、平角導線１１の外周面に付着した油分を洗浄除去する。この油分除去工程での洗浄は、例えば、平角導線１１を洗浄液に浸漬して引き上げた後、窒素ガス等の不活性ガスを吹き付けて平角導線１１の外周面に付着した洗浄液を飛散させることにより行うことができる。ここで、洗浄液としては、例えば、水（温水）、有機溶剤等が挙げられる。洗浄液を水とする場合、水温は例えば１０〜６０℃である。洗浄液には洗剤を含めてもよい。
【００４０】
＜電着塗装工程＞
電着塗装工程では、実施形態に係る電着塗料組成物を用いて電着塗装することにより平角導線１１の外周面を樹脂絶縁層１２で被覆する。具体的には、実施形態に係る電着塗料組成物に平角導線１１を連続して通すと共に、平角導線１１を一方の電極として電着塗料組成物に電圧を印加することにより平角導線１１の外周面に電着塗料組成物を付着させ、そして、それを焼付炉に通して平角導線１１の外周面に付着した電着塗料組成物を焼き付けることにより樹脂絶縁層１２を形成する。なお、実施形態に係る電着塗料組成物を希釈して固形分濃度を調整してもよい。
【００４１】
電着塗装工程では、電着塗料組成物を入れた槽を隔室に収容し、低真空雰囲気（１００Ｐａ以上）或いは窒素ガス雰囲気で平角導線１１の電着塗料組成物への浸漬を行ってもよい。電着塗装工程はバッチまたは連続で行うことが出来る。バッチの場合は電着塗料組成物槽に平角導線１１を浸漬し導体が静止した状態で電着する。連続の場合は平角導線１１を電着塗料組成物に連続的に通過しながら電着を行い、平角導線１１を電着塗料組成物に通すときの線速は例えば５〜４０ｍ／ｍｉｎである。電着塗料組成物への電圧印加は、定電流法で行っても、また、定電圧法で行っても、どちらでもよい。その印加電圧は例えば１０〜１００Ｖである。
【００４２】
電着塗料組成物から出た後に焼付炉に入るまでの間に平角導線１１の外周面に付着した電着塗料組成物は溶媒成分が飛散して濃縮されることとなるが、平角導線１１の外周面に付着したその濃縮された電着塗料組成物の固形分濃度は例えば５〜４０質量％である。
【００４３】
焼付処理温度、つまり、焼付炉の炉内温度は、例えば２００〜５００℃である。焼付処理時間は例えば５〜１８００秒である。焼付処理時間は、平角導線１１の線速や焼付炉長さの設定によって調節することができる。焼付処理は、単一の焼付処理温度により一段階で行っても、また、相互に異なる焼付処理温度の多段階で行っても、どちらでもよい。
【００４４】
以上の実施形態に係る絶縁電線１０の製造方法によれば、実施形態に係る電着塗料組成物を用いているので、平角導線１１への樹脂絶縁層１２の優れた密着性と共に、優れた耐外傷性を得ることができる。例えば、樹脂を有機溶剤に溶解させた塗料を用いて樹脂絶縁層を形成する場合、１回の処理で形成される被膜が薄いことから複数回の処理を必要とし、そのため内側部分に過剰な熱が加えられて導体との密着性が低くなるが、実施形態に係る電着塗料組成物を用いた電着塗装では、１回の処理で厚肉の被膜が形成されるので、平角導線１１への樹脂絶縁層１２の優れた密着性を得ることができる。また、樹脂絶縁層１２における長辺中央対応部分１２ａ、長辺端対応部分１２ｂ、角対応部分１２ｃ、及び短辺対応部分１２ｄの部分間の厚さの差が小さく、厚さの均一性が高い樹脂絶縁層１２を形成でき、しかも、従来薄くなりがちであった樹脂絶縁層１２の角対応部分１２ｃ及び短辺対応部分１２ｄの厚さを厚く形成することができる。
【００４５】
なお、上記実施形態では、断面形状が扁平な矩形の絶縁電線１０を示したが、特にこれに限定されるものではなく、例えば、厚さ方向及び幅方向の寸法が等しい断面形状が正方形のものであってもよく、また、断面形状が円形の丸線であってもよい。
【実施例】
【００４６】
［第１実施例］
（絶縁電線）
以下の実施例１-１及び比較例１-１〜１-２の絶縁電線を作製した。それぞれの構成については表１にも示す。
【００４７】
＜実施例１-１＞
数平均分子量１００００及び酸価３０．３ｍｇＫＯＨ／ｇのポリアミドイミド２３８ｇと、非プロトン性極性溶媒のＮＭＰ１５６６ｇ（３９．１質量％）及びＤＭＦ１３６ｇ（３．２質量％）と、塩基性中和剤のＡＥ７．６ｇ（０．１８質量％）と、着色剤のＣ．Ｉ．ソルベントブラック３の２０質量％ＮＭＰ溶液１００．２ｇ（溶液として２．４４質量％、着色剤として０．４８質量％）と、水２１６０ｇ（５１．３質量％）とを含み、非プロトン性極性溶媒の含有量（ＮＭＰ含有量＋ＤＭＦ含有量）が４２．３質量％であり、且つＤＭＦ含有量／ＮＭＰ含有量（質量比）＝０．０８２である固形分濃度が５．７質量％のＯ／Ｗ型分散液の電着塗料組成物を調製した。電着塗料組成物におけるポリアミドイミド１００質量部当たりの塩基性中和剤の含有量は３．１９質量部である。電着塗料組成物の中和率は９５．７％であった。電着塗料組成物の５０％径（Ｄ５０）は２５５ｎｍ、９０％径（Ｄ９０）は２６４７ｎｍ、及び１０％径（Ｄ１０）は４２ｎｍであった。
【００４８】
この電着塗料組成物を厚さ０．０５ｍｍ及び幅０．３ｍｍの平角銅導線にバッチ電着して３０Ｖの電圧を印加して電着塗装することにより平角導線の外周面を樹脂絶縁層で被覆して絶縁電線を作製した。得られた絶縁電線を実施例１-１とした。
【００４９】
＜比較例１-１＞
ポリアミドイミドの代わりにポリイミド樹脂を含む電着塗料組成物を用いたことを除いて実施例１-１と同様に絶縁電線を作製した。この絶縁電線を比較例１-１とした。
【００５０】
＜比較例１-２＞
ポリアミドイミドを溶剤に溶解させた塗料に平角導線を線速３０ｍ／ｍｉｎで連続的に通して焼き付けることにより平角導線の外周面を樹脂絶縁層で被覆して絶縁電線を作製した。得られた絶縁電線を比較例１-２とした。
【００５１】
【表１】
0006769076.tif 000002
【００５２】
（試験評価方法）
＜平角導線の露出率＞
実施例１-１及び比較例１-１〜１-２のそれぞれについて、ＪＩＳ Ｃ３２１６−３：２０１１に基づいて急激伸張試験した後の側面視での図３に示すように破断点から長さ０．９ｍｍ及び中央の幅０．２ｍｍの部分における平角導線の露出率を画像処理により求めた。
【００５３】
＜樹脂絶縁層のヤング率＞
実施例１-１及び比較例１-１〜１-２のそれぞれについて、ダイナミック超微小硬度計（島津製作所社製  型番：ＤＶＨ−２１１Ｓ）により樹脂絶縁層のヤング率を求めた。なお、圧子には、拡がり角度が１１５°の三角錐形状のものを用い、最大荷重０．５ｇｆで測定した。
【００５４】
（試験評価結果）
試験結果を表１に示す。
【００５５】
表１の結果によれば、ポリアミドイミドと塩基性中和剤のＡＥとを含むＯ／Ｗ型分散液であり、５０％径が１５０００ｎｍ以下の２５５ｎｍである電着塗料組成物を用いて作製した実施例１-１は、導線の露出率が７％以下で且つ樹脂絶縁層のヤング率が７０００Ｎ／ｍｍ２以上であるので、平角導線への樹脂絶縁層の優れた密着性と共に、優れた耐外傷性を期待することができる。一方、ポリイミド樹脂を含む電着塗料組成物を用いて作製した比較例１-１は、導線の露出率が７％以下であるので、平角導線への樹脂絶縁層の優れた密着性を期待できるものの、ヤング率が７０００Ｎ／ｍｍ２よりも低いので、優れた耐外傷性を期待することができない。また、ポリアミドイミドを溶剤に溶解させた塗料を用いて作製した比較例１-２は、樹脂絶縁層のヤング率が７０００Ｎ／ｍｍ２以上であるので、優れた耐外傷性を期待することはできるものの、導線の露出率が７％よりも大きいので、平角導線への樹脂絶縁層の高い密着性は期待することができない。
【００５６】
［第２実施例］
以下の実施例２-１〜２-６及び比較例２-１〜２-３の電着塗料組成物を作製した。それぞれの構成については表２Ａ及びＢにも示す。
【００５７】
＜実施例２-１＞
数平均分子量１００００及び酸価３０．３ｍｇＫＯＨ／ｇのポリアミドイミド（１）２３８ｇ（５．９質量％）と、非プロトン性極性溶媒のＮＭＰ１５０２ｇ（３７．２質量％）及びＤＭＦ１３６ｇ（３．４質量％）と、塩基性中和剤のＡＥ７．６ｇ（０．１９質量％）と、着色剤のＣ．Ｉ．ソルベントブラック３の２０質量％ＮＭＰ溶液３５．７ｇ（溶液として０．８８質量％）と、水２１６０ｇ（５３．５質量％）とを含む固形分濃度が６．０質量％のＯ／Ｗ型分散液の電着塗料組成物を調製した。この電着塗料組成物を実施例２-１とした。
【００５８】
実施例２-１の電着塗料組成物は、樹脂成分１００質量部に対し、非プロトン性極性溶媒の含有量（ＮＭＰ含有量＋ＤＭＦ含有量）が７００．１質量部、ＡＥの含有量が３．１９質量部、及び着色剤の含有量が３．０質量部である。また、非プロトン性極性溶媒の含有量（ＮＭＰ含有量＋ＤＭＦ含有量）は４０．８質量％であり、且つＤＭＦ含有量／ＮＭＰ含有量（質量比）＝０．０８９である。更に、非プロトン性極性溶媒の含有量（ＮＭＰ含有量＋ＤＭＦ含有量）の水の含有量に対する質量比（非プロトン性極性溶媒の含有量／水の含有量）は４０．６／５３．５である。溶媒中における非プロトン性極性溶媒の含有量（ＮＭＰ含有量＋ＤＭＦ含有量）は４３．５質量％である。非プロトン性極性溶媒中におけるＮＭＰの含有量は９１．８質量％である。非プロトン性極性溶媒中におけるＤＭＦの含有量は８．２質量％である。中和率は９５．７％であった。５０％径（Ｄ５０）は２６２ｎｍ、９０％径（Ｄ９０）は５１４ｎｍ、及び１０％径（Ｄ１０）は４６ｎｍであった。一晩保管後も沈殿の発生は確認されなかった。
【００５９】
＜実施例２-２＞
ポリアミドイミド（１）２８１ｇ（６．９質量％）と、非プロトン性極性溶媒のＮＭＰ１４６７ｇ（３６．３質量％）及びＤＭＦ１６０ｇ（４．０質量％）と、塩基性中和剤のＡＥ９．０ｇ（０．２２質量％）と、着色剤のＣ．Ｉ．ソルベントブラック３の２０質量％ＮＭＰ溶液４２．１ｇ（溶液として１．０４質量％）と、水２１３６ｇ（５２．８質量％）とを含む固形分濃度が７．１質量％のＯ／Ｗ型分散液の電着塗料組成物を調製した。この電着塗料組成物を実施例２-２とした。
【００６０】
実施例２-２の電着塗料組成物は、樹脂成分１００質量部に対し、非プロトン性極性溶媒の含有量（ＮＭＰ含有量＋ＤＭＦ含有量）が５９１．８質量部、ＡＥの含有量が３．１９質量部、及び着色剤の含有量が３．０質量部である。また、非プロトン性極性溶媒の含有量（ＮＭＰ含有量＋ＤＭＦ含有量）は４０．６質量％であり、且つＤＭＦ含有量／ＮＭＰ含有量（質量比）＝０．１０７である。更に、非プロトン性極性溶媒の含有量（ＮＭＰ含有量＋ＤＭＦ含有量）の水の含有量に対する質量比（非プロトン性極性溶媒の含有量／水の含有量）は４０．３／５２．８である。溶媒中における非プロトン性極性溶媒の含有量（ＮＭＰ含有量＋ＤＭＦ含有量）は４３．７質量％である。非プロトン性極性溶媒中におけるＮＭＰの含有量は９０．３質量％である。非プロトン性極性溶媒中におけるＤＭＦの含有量は９．７質量％である。中和率は９５．６％であった。５０％径（Ｄ５０）は２６５ｎｍ、９０％径（Ｄ９０）は８３０ｎｍ、及び１０％径（Ｄ１０）は５３ｎｍであった。一晩保管後も沈殿の発生は確認されなかった。
【００６１】
＜実施例２-３＞
ポリアミドイミド（１）３２１ｇ（７．９質量％）と、非プロトン性極性溶媒のＮＭＰ１４３２ｇ（３５．４質量％）及びＤＭＦ１８３ｇ（４．５質量％）と、塩基性中和剤のＡＥ１０．２ｇ（０．２５質量％）と、着色剤のＣ．Ｉ．ソルベントブラック３の２０質量％ＮＭＰ溶液４８．１ｇ（溶液として１．１９質量％）と、水２１１４ｇ（５２．２質量％）とを含む固形分濃度が８．０質量％のＯ／Ｗ型分散液の電着塗料組成物を調製した。この電着塗料組成物を実施例２-３とした。
【００６２】
実施例２-３の電着塗料組成物は、樹脂成分１００質量部に対し、非プロトン性極性溶媒の含有量（ＮＭＰ含有量＋ＤＭＦ含有量）が５１５．９質量部、ＡＥの含有量が３．２０質量部、及び着色剤の含有量が３．０質量部である。また、非プロトン性極性溶媒の含有量（ＮＭＰ含有量＋ＤＭＦ含有量）は４０．３質量％であり、且つＤＭＦ含有量／ＮＭＰ含有量（質量比）＝０．１２５である。更に、非プロトン性極性溶媒の含有量（ＮＭＰ含有量＋ＤＭＦ含有量）の水の含有量に対する質量比（非プロトン性極性溶媒の含有量／水の含有量）は３９．９／５２．２である。溶媒中における非プロトン性極性溶媒の含有量（ＮＭＰ含有量＋ＤＭＦ含有量）は４３．９質量％である。非プロトン性極性溶媒中におけるＮＭＰの含有量は８８．９質量％である。非プロトン性極性溶媒中におけるＤＭＦの含有量は１１．１質量％である。中和率は９５．７％であった。５０％径（Ｄ５０）は４９１ｎｍ、９０％径（Ｄ９０）は４６５４ｎｍ、及び１０％径（Ｄ１０）は６６ｎｍであった。一晩保管後も沈殿の発生は確認されなかった。
【００６３】
＜実施例２-４＞
ポリアミドイミド（１）３６１ｇ（８．９質量％）と、非プロトン性極性溶媒のＮＭＰ１３９９ｇ（３４．５質量％）及びＤＭＦ２０６ｇ（５．１質量％）と、塩基性中和剤のＡＥ１１．５ｇ（０．２８質量％）と、着色剤のＣ．Ｉ．ソルベントブラック３の２０質量％ＮＭＰ溶液５４．１ｇ（溶液として１．３３質量％）と、水２０９０ｇ（５１．５質量％）とを含む固形分濃度が９．０質量％のＯ／Ｗ型分散液の電着塗料組成物を調製した。この電着塗料組成物を実施例２-４とした。
【００６４】
実施例２-４の電着塗料組成物は、樹脂成分１００質量部に対し、非プロトン性極性溶媒の含有量（ＮＭＰ含有量＋ＤＭＦ含有量）が４５６．３質量部、ＡＥの含有量が３．１９質量部、及び着色剤の含有量が３．０質量部である。また、非プロトン性極性溶媒の含有量（ＮＭＰ含有量＋ＤＭＦ含有量）は４０．０質量％であり、且つＤＭＦ含有量／ＮＭＰ含有量（質量比）＝０．１４３である。更に、非プロトン性極性溶媒の含有量（ＮＭＰ含有量＋ＤＭＦ含有量）の水の含有量に対する質量比（非プロトン性極性溶媒の含有量／水の含有量）は３９．６／５１．５である。溶媒中における非プロトン性極性溶媒の含有量（ＮＭＰ含有量＋ＤＭＦ含有量）は４４質量％である。非プロトン性極性溶媒中におけるＮＭＰの含有量は８７．５質量％である。非プロトン性極性溶媒中におけるＤＭＦの含有量は１２．５質量％である。中和率は９５．５％であった。５０％径（Ｄ５０）は９３７ｎｍ、９０％径（Ｄ９０）は１６８５ｎｍ、及び１０％径（Ｄ１０）は１０９ｎｍであった。一晩保管後も沈殿の発生は確認されなかった。
【００６５】
＜実施例２-５＞
ポリアミドイミド（１）４０１ｇ（９．９質量％）と、非プロトン性極性溶媒のＮＭＰ１３６４ｇ（３４質量％）及びＤＭＦ２２９ｇ（６質量％）と、塩基性中和剤のＡＥ１２．８ｇ（０．３２質量％）と、着色剤のＣ．Ｉ．ソルベントブラック３の２０質量％ＮＭＰ溶液６０．１ｇ（溶液として１．４８質量％）と、水２０６８ｇ（５０．０質量％）とを含む固形分濃度が１０．０質量％のＯ／Ｗ型分散液の電着塗料組成物を調製した。この電着塗料組成物を実施例２-５とした。
【００６６】
実施例２-５の電着塗料組成物は、樹脂成分１００質量部に対し、非プロトン性極性溶媒の含有量（ＮＭＰ含有量＋ＤＭＦ含有量）が４０９．２質量部、ＡＥの含有量が３．１９質量部、及び着色剤の含有量が３．０質量部である。また、非プロトン性極性溶媒の含有量（ＮＭＰ含有量＋ＤＭＦ含有量）は３９．７質量％であり、且つＤＭＦ含有量／ＮＭＰ含有量（質量比）＝０．１６２である。更に、非プロトン性極性溶媒の含有量（ＮＭＰ含有量＋ＤＭＦ含有量）の水の含有量に対する質量比（非プロトン性極性溶媒の含有量／水の含有量）は３９．２／５０．９である。溶媒中における非プロトン性極性溶媒の含有量（ＮＭＰ含有量＋ＤＭＦ含有量）は４４．２質量％である。非プロトン性極性溶媒中におけるＮＭＰの含有量は８６．０質量％である。非プロトン性極性溶媒中におけるＤＭＦの含有量は１４．０質量％である。中和率は９５．６％であった。５０％径（Ｄ５０）は１２９５ｎｍ、９０％径（Ｄ９０）は２６０８ｎｍ、及び１０％径（Ｄ１０）は１９３ｎｍであった。一晩保管後も沈殿の発生は確認されなかった。
【００６７】
＜実施例２-６＞
ポリアミドイミド（１）４４１ｇ（１０．８質量％）と、非プロトン性極性溶媒のＮＭＰ１３３１ｇ（３２．７質量％）及びＤＭＦ２５２ｇ（６．２質量％）と、塩基性中和剤のＡＥ１４．１ｇ（０．３５質量％）と、着色剤のＣ．Ｉ．ソルベントブラック３の２０質量％ＮＭＰ溶液６６．１ｇ（溶液として１．６３質量％）と、水２０４４ｇ（５０．２質量％）とを含む固形分濃度が１０．９質量％のＯ／Ｗ型分散液の電着塗料組成物を調製した。この電着塗料組成物を実施例２-６とした。
【００６８】
実施例２-６の電着塗料組成物は、樹脂成分１００質量部に対し、非プロトン性極性溶媒の含有量（ＮＭＰ含有量＋ＤＭＦ含有量）が３７１．０質量部、ＡＥの含有量が３．１９質量部、及び着色剤の含有量が３．０質量部である。また、非プロトン性極性溶媒の含有量（ＮＭＰ含有量＋ＤＭＦ含有量）は３９．４質量％であり、且つＤＭＦ含有量／ＮＭＰ含有量（質量比）＝０．１８２である。更に、非プロトン性極性溶媒の含有量（ＮＭＰ含有量＋ＤＭＦ含有量）の水の含有量に対する質量比（非プロトン性極性溶媒の含有量／水の含有量）は３９．９／５０．２である。溶媒中における非プロトン性極性溶媒の含有量（ＮＭＰ含有量＋ＤＭＦ含有量）は４４．５質量％である。非プロトン性極性溶媒中におけるＮＭＰの含有量は８４．６質量％である。非プロトン性極性溶媒中におけるＤＭＦの含有量は１５．４質量％である。中和率は９５．６％であった。５０％径（Ｄ５０）は２８６６ｎｍ、９０％径（Ｄ９０）は４０１２５ｎｍ、及び１０％径（Ｄ１０）は２１６ｎｍであった。一晩保管後も沈殿の発生は確認されなかった。
【００６９】
＜比較例２−１＞
ポリアミドイミド（１）４８１ｇ（１１．８質量％）と、非プロトン性極性溶媒のＮＭＰ１２９６ｇ（３１．８質量％）及びＤＭＦ２７５ｇ（６．７質量％）と、塩基性中和剤のＡＥ１５．４ｇ（０．３８質量％）と、着色剤のＣ．Ｉ．ソルベントブラック３の２０質量％ＮＭＰ溶液７２．１ｇ（溶液として１．７７質量％）と、水２０２２ｇ（４９．６質量％）とを含む固形分濃度が１１．９質量％のＯ／Ｗ型分散液の電着塗料組成物を調製した。この電着塗料組成物を比較例２-１とした。
【００７０】
比較例２-１の電着塗料組成物は、樹脂成分１００質量部に対し、非プロトン性極性溶媒の含有量（ＮＭＰ含有量＋ＤＭＦ含有量）が３３８．７質量部、ＡＥの含有量が３．１９質量部、及び着色剤の含有量が３．０質量部である。また、非プロトン性極性溶媒の含有量（ＮＭＰ含有量＋ＤＭＦ含有量）は３９．１質量％であり、且つＤＭＦ含有量／ＮＭＰ含有量（質量比）＝０．２０３である。更に、非プロトン性極性溶媒の含有量（ＮＭＰ含有量＋ＤＭＦ含有量）の水の含有量に対する質量比（非プロトン性極性溶媒の含有量／水の含有量）は３８．５／４９．６である。溶媒中における非プロトン性極性溶媒の含有量（ＮＭＰ含有量＋ＤＭＦ含有量）は４４．６質量％である。非プロトン性極性溶媒中におけるＮＭＰの含有量は８３．１質量％である。非プロトン性極性溶媒中におけるＤＭＦの含有量は１６．９質量％である。中和率は９５．７％であった。５０％径（Ｄ５０）は１６６３５ｎｍ、９０％径（Ｄ９０）は７２１５７ｎｍ、及び１０％径（Ｄ１０）は１５９２ｎｍであった。一晩保管後も沈殿の発生は確認されなかった。
【００７１】
＜比較例２-２＞
ポリアミドイミド（１）５２２ｇ（１２．８質量％）と、非プロトン性極性溶媒のＮＭＰ１２６３ｇ（３０．９質量％）及びＤＭＦ２９８ｇ（７．３質量％）と、塩基性中和剤のＡＥ１６．６ｇ（０．４１質量％）と、着色剤のＣ．Ｉ．ソルベントブラック３の２０質量％ＮＭＰ溶液７８．１ｇ（溶液として１．９２質量％）と、水１９９８ｇ（４９．０質量％）とを含む固形分濃度が１２．９質量％のＯ／Ｗ型分散液の電着塗料組成物を調製した。この電着塗料組成物を比較例２-２とした。
【００７２】
比較例２-２の電着塗料組成物は、樹脂成分１００質量部に対し、非プロトン性極性溶媒の含有量（ＮＭＰ含有量＋ＤＭＦ含有量）が３１１．２質量部、ＡＥの含有量が３．１９質量部、及び着色剤の含有量が３．０質量部である。また、非プロトン性極性溶媒の含有量（ＮＭＰ含有量＋ＤＭＦ含有量）は３８．９質量％であり、且つＤＭＦ含有量／ＮＭＰ含有量（質量比）＝０．２２５である。更に、非プロトン性極性溶媒の含有量（ＮＭＰ含有量＋ＤＭＦ含有量）の水の含有量に対する質量比（非プロトン性極性溶媒の含有量／水の含有量）は３８．２／４９．０である。溶媒中における非プロトン性極性溶媒の含有量（ＮＭＰ含有量＋ＤＭＦ含有量）は４４．８質量％である。非プロトン性極性溶媒中におけるＮＭＰの含有量は８１．６質量％である。非プロトン性極性溶媒中におけるＤＭＦの含有量は１８．４質量％である。中和率は９５．６％であった。５０％径（Ｄ５０）は１９６３５ｎｍ、９０％径（Ｄ９０）は７１３４５ｎｍ、及び１０％径（Ｄ１０）は５２４３ｎｍであった。一晩保管後も沈殿の発生は確認されなかった。
【００７３】
＜比較例２-３＞
ポリアミドイミド（１）５６１ｇ（１３．７質量％）と、非プロトン性極性溶媒のＮＭＰ１２２８ｇ（３０．１質量％）及びＤＭＦ３２１ｇ（７．９質量％）と、塩基性中和剤のＡＥ１７．９ｇ（０．４４質量％）と、着色剤のＣ．Ｉ．ソルベントブラック３の２０質量％ＮＭＰ溶液８４．２ｇ（溶液として２．０６質量％）と、水１９７６ｇ（４８．４質量％）とを含む固形分濃度が１３．８質量％のＯ／Ｗ型分散液の電着塗料組成物を調製した。この電着塗料組成物を比較例２-３とした。
【００７４】
比較例２-３の電着塗料組成物は、樹脂成分１００質量部に対し、非プロトン性極性溶媒の含有量（ＮＭＰ含有量＋ＤＭＦ含有量）が２８７．９質量部、ＡＥの含有量が３．１９質量部、及び着色剤の含有量が３．０質量部である。また、非プロトン性極性溶媒の含有量（ＮＭＰ含有量＋ＤＭＦ含有量）は３８．６質量％であり、且つＤＭＦ含有量／ＮＭＰ含有量（質量比）＝０．２４８である。更に、非プロトン性極性溶媒の含有量（ＮＭＰ含有量＋ＤＭＦ含有量）の水の含有量に対する質量比（非プロトン性極性溶媒の含有量／水の含有量）は３８．０／４８．４である。溶媒中における非プロトン性極性溶媒の含有量（ＮＭＰ含有量＋ＤＭＦ含有量）は４５．０質量％である。非プロトン性極性溶媒中におけるＮＭＰの含有量は８０．１質量％である。非プロトン性極性溶媒中におけるＤＭＦの含有量は１９．９質量％である。中和率は９５．６％であった。５０％径（Ｄ５０）は４９４８１ｎｍ、９０％径（Ｄ９０）は２３９６６６ｎｍ、及び１０％径（Ｄ１０）は２０４９ｎｍであった。一晩保管後も沈殿の発生は確認されなかった。
【００７５】
【表２Ａ】
0006769076.tif 000003
【００７６】
【表２Ｂ】
0006769076.tif 000004
【００７７】
［第３実施例］
以下の実施例３-１の電着塗料組成物を作製した。それぞれの構成については表３にも示す。
【００７８】
＜実施例３-１＞
ポリアミドイミド（１）４０１ｇ（９．８質量％）と、非プロトン性極性溶媒のＮＭＰ１４０４ｇ（３４．２質量％）及びＤＭＦ２２９ｇ（５．６質量％）と、塩基性中和剤のＡＥ１２．８ｇ（０．３１質量％）と、着色剤のＣ．Ｉ．ソルベントブラック３の２０質量％ＮＭＰ溶液１００．２ｇ（溶液として２．４４質量％）と、水２０６８ｇ（５０．４質量％）とを含む固形分濃度が１０．０質量％のＯ／Ｗ型分散液の電着塗料組成物を調製した。この電着塗料組成物を実施例３-１とした。
【００７９】
実施例３-１の電着塗料組成物は、樹脂成分１００質量部に対し、非プロトン性極性溶媒の含有量（ＮＭＰ含有量＋ＤＭＦ含有量）が４２７．１質量部、ＡＥの含有量が３．１９質量部、及び着色剤の含有量が５．０質量部である。また、非プロトン性極性溶媒の含有量（ＮＭＰ含有量＋ＤＭＦ含有量）は４０．６質量％であり、且つＤＭＦ含有量／ＮＭＰ含有量（質量比）＝０．１５４である。更に、非プロトン性極性溶媒の含有量（ＮＭＰ含有量＋ＤＭＦ含有量）の水の含有量に対する質量比（非プロトン性極性溶媒の含有量／水の含有量）は３９．８／５０．４である。溶媒中における非プロトン性極性溶媒の含有量（ＮＭＰ含有量＋ＤＭＦ含有量）は４５．３質量％である。非プロトン性極性溶媒中におけるＮＭＰの含有量は８６．６質量％である。非プロトン性極性溶媒中におけるＤＭＦの含有量は１３．４質量％である。中和率は９５．６％であった。５０％径（Ｄ５０）は１１７９ｎｍ、９０％径（Ｄ９０）は３５１３ｎｍ、及び１０％径（Ｄ１０）は１２５ｎｍであった。一晩保管後も沈殿の発生は確認されなかった。
【００８０】
【表３】
0006769076.tif 000005
【００８１】
［第４実施例］
以下の実施例４-１及び４-２の電着塗料組成物を作製した。それぞれの構成については表４にも示す。
【００８２】
＜実施例４-１＞
数平均分子量７５０００及び酸価１１．８ｍｇＫＯＨ／ｇのポリアミドイミド（２）４３ｇ（４．３質量％）と、非プロトン性極性溶媒のＮＭＰ３５６ｇ（３５．６質量％）及びＤＭＡｃ２２ｇ（２．２質量％）と、非プロトン性非極性溶媒のナフサ３９ｇ（３．９質量％）と、塩基性中和剤のＡＥ１．８ｇ（０．１８質量％）と、水５４０ｇ（５４．０質量％）とを含む固形分濃度が４．３質量％のＯ／Ｗ型分散液の電着塗料組成物を調製した。この電着塗料組成物を実施例４-１とした。
【００８３】
実施例４-１の電着塗料組成物は、樹脂成分１００質量部に対し、非プロトン性極性溶媒の含有量（ＮＭＰ含有量＋ＤＭＡｃ含有量）が８３２．０質量部、及びＡＥの含有量が４．２１質量部である。また、非プロトン性極性溶媒の含有量（ＮＭＰ含有量＋ＤＭＡｃ含有量）は３５．５質量％である。更に、非プロトン性極性溶媒の含有量（ＮＭＰ含有量＋ＤＭＦ含有量）の水の含有量に対する質量比（非プロトン性極性溶媒の含有量／水の含有量）は３７．８／５４．０である。溶媒中における非プロトン性極性溶媒の含有量（ＮＭＰ含有量＋ＤＭＡｃ含有量）は３９．７質量％である。非プロトン性極性溶媒中におけるＮＭＰの含有量は９４．１質量％である。中和率は３２７．６％であった。５０％径（Ｄ５０）は６２ｎｍ、９０％径（Ｄ９０）は１３７ｎｍ、及び１０％径（Ｄ１０）は３０ｎｍであった。一晩保管後も沈殿の発生は確認されなかった。
【００８４】
＜実施例４-２＞
数平均分子量２２３０００及び酸価３．７ｍｇＫＯＨ／ｇのポリアミドイミド（３）６０ｇ（６．０質量％）と、非プロトン性極性溶媒のＮＭＰ３９８ｇ（３９．９質量％）と、塩基性中和剤のＡＥ１．５ｇ（０．１５質量％）と、水５４０ｇ（５４．１質量％）とを含む固形分濃度が６．０質量％のＯ／Ｗ型分散液の電着塗料組成物を調製した。この電着塗料組成物を実施例４-２とした。
【００８５】
実施例４-２の電着塗料組成物は、樹脂成分１００質量部に対し、非プロトン性極性溶媒の含有量（ＮＭＰ含有量）が６６５．５質量部、及びＡＥの含有量が２．５１質量部である。また、非プロトン性極性溶媒の含有量（ＮＭＰ含有量）の水の含有量に対する質量比（非プロトン性極性溶媒の含有量／水の含有量）は３９．９／５４．１である。溶媒中における非プロトン性極性溶媒の含有量（ＮＭＰ含有量）は４２．４質量％である。非プロトン性極性溶媒中におけるＮＭＰの含有量は１００質量％である。中和率は３４０．８％であった。５０％径（Ｄ５０）は１４６３ｎｍ、９０％径（Ｄ９０）は３５２０ｎｍ、及び１０％径（Ｄ１０）は２３０ｎｍであった。一晩保管後も沈殿の発生は確認されなかった。
【００８６】
【表４】
0006769076.tif 000006
【００８７】
［第５実施例］
以下の実施例５-１及び５-２の電着塗料組成物を作製した。それぞれの構成については表５にも示す。
【００８８】
＜実施例５-１＞
ポリアミドイミド（１）２３８ｇ（６．０質量％）と、非プロトン性極性溶媒のＮＭＰ１４６６ｇ（３６．７質量％）及びＤＭＦ１３６ｇ（３．４質量％）と、塩基性中和剤のＡＥ６．８ｇ（０．１７質量％）と、水２１６０ｇ（５４．０質量％）とを含む固形分濃度が５．９質量％のＯ／Ｗ型分散液の電着塗料組成物を調製した。この電着塗料組成物を実施例５-１とした。
【００８９】
実施例５-１の電着塗料組成物は、樹脂成分１００質量部に対し、非プロトン性極性溶媒の含有量（ＮＭＰ含有量＋ＤＭＦ含有量）が６７３．１質量部、及びＡＥの含有量が２．８６質量部である。また、非プロトン性極性溶媒の含有量（ＮＭＰ含有量＋ＤＭＦ含有量）は４０．０質量％であり、且つＤＭＦ含有量／ＮＭＰ含有量（質量比）＝０．０９３である。更に、非プロトン性極性溶媒の含有量（ＮＭＰ含有量＋ＤＭＦ含有量）の水の含有量に対する質量比（非プロトン性極性溶媒の含有量／水の含有量）は４０．１／５４．０である。溶媒中における非プロトン性極性溶媒の含有量（ＮＭＰ含有量＋ＤＭＦ含有量）は４２．６質量％である。非プロトン性極性溶媒中におけるＮＭＰの含有量は９１．５質量％である。非プロトン性極性溶媒中におけるＤＭＦの含有量は８．５質量％である。中和率は８５．６％であった。５０％径（Ｄ５０）は１６２７ｎｍ、９０％径（Ｄ９０）は２９１６ｎｍ、及び１０％径（Ｄ１０）は９５５ｎｍであった。一晩保管後も沈殿の発生は確認されなかった。
【００９０】
＜実施例５-２＞
ポリアミドイミド（１）２３８ｇ（６．０質量％）と、非プロトン性極性溶媒のＮＭＰ１４６６ｇ（３６．７質量％）及びＤＭＦ１３６ｇ（３．４質量％）と、塩基性中和剤のＡＥ７．６ｇ（０．１９質量％）と、水２１６０ｇ（５４．０質量％）とを含む固形分濃度が５．９質量％のＯ／Ｗ型分散液の電着塗料組成物を調製した。この電着塗料組成物を実施例５-２とした。
【００９１】
実施例５-２の電着塗料組成物は、樹脂成分１００質量部に対し、非プロトン性極性溶媒の含有量（ＮＭＰ含有量＋ＤＭＦ含有量）が６７３．１質量部、及びＡＥの含有量が３．１９質量部である。また、非プロトン性極性溶媒の含有量（ＮＭＰ含有量＋ＤＭＦ含有量）は４０．０質量％であり、且つＤＭＦ含有量／ＮＭＰ含有量（質量比）＝０．０９３である。更に、非プロトン性極性溶媒の含有量（ＮＭＰ含有量＋ＤＭＦ含有量）の水の含有量に対する質量比（非プロトン性極性溶媒の含有量／水の含有量）は４０．１／５４．０である。溶媒中における非プロトン性極性溶媒の含有量（ＮＭＰ含有量＋ＤＭＦ含有量）は４２．６質量％である。非プロトン性極性溶媒中におけるＮＭＰの含有量は９１．５質量％である。非プロトン性極性溶媒中におけるＤＭＦの含有量は８．５質量％である。中和率は９５．７％であった。５０％径（Ｄ５０）は１６４ｎｍ、９０％径（Ｄ９０）は４３１ｎｍ、及び１０％径（Ｄ１０）は４１ｎｍであった。一晩保管後も沈殿の発生は確認されなかった。
【００９２】
【表５】
0006769076.tif 000007
【００９３】
［第６実施例］
以下の実施例６-１〜６-４の電着塗料組成物を作製した。それぞれの構成については表６にも示す。
【００９４】
＜実施例６-１＞
ポリアミドイミド（１）４０１ｇ（９．８質量％）と、非プロトン性極性溶媒のＮＭＰ１４０４ｇ（３４．２質量％）及びＤＭＦ２２９ｇ（５．６質量％）と、塩基性中和剤のＡＥ３３．７ｇ（０．８２質量％）と、着色剤のＣ．Ｉ．ソルベントブラック３の２０質量％ＮＭＰ溶液１００．２ｇ（溶液として２．４４質量％）と、水２０６８ｇ（５０．４質量％）とを含む固形分濃度が９．９質量％のＯ／Ｗ型分散液の電着塗料組成物を調製した。この電着塗料組成物を実施例６-１とした。
【００９５】
実施例６-１の電着塗料組成物は、樹脂成分１００質量部に対し、非プロトン性極性溶媒の含有量（ＮＭＰ含有量＋ＤＭＦ含有量）が４２７．１質量部、ＡＥの含有量が８．４０質量部、及び着色剤の含有量が５．０質量部である。また、非プロトン性極性溶媒の含有量（ＮＭＰ含有量＋ＤＭＦ含有量）は４０．４質量％であり、且つＤＭＦ含有量／ＮＭＰ含有量（質量比）＝０．１５４である。更に、非プロトン性極性溶媒の含有量（ＮＭＰ含有量＋ＤＭＦ含有量）の水の含有量に対する質量比（非プロトン性極性溶媒の含有量／水の含有量）は３９．８／５０．４である。溶媒中における非プロトン性極性溶媒の含有量（ＮＭＰ含有量＋ＤＭＦ含有量）は４５．３質量％である。非プロトン性極性溶媒中におけるＮＭＰの含有量は８６．６質量％である。非プロトン性極性溶媒中におけるＤＭＦの含有量は１３．４質量％である。中和率は２５１．６％であった。５０％径（Ｄ５０）は１４０ｎｍ、９０％径（Ｄ９０）は２１３４ｎｍ、及び１０％径（Ｄ１０）は３４ｎｍであった。一晩保管後も沈殿の発生は確認されなかった。
【００９６】
＜実施例６-２＞
塩基性中和剤のＡＥ（配合量１６．８ｇ）の含有量を０．４１質量％としたことを除いて実施例６-１と同一構成の固形分濃度が１０．０質量％のＯ／Ｗ型分散液の電着塗料組成物を調製した。この電着塗料組成物を実施例６-２とした。
【００９７】
実施例６-２の電着塗料組成物は、非プロトン性極性溶媒の含有量（ＮＭＰ含有量＋ＤＭＦ含有量）が４０．６質量％であり、樹脂成分１００質量部に対し、ＡＥの含有量が４．２０質量部である。中和率は１２５．８％であった。５０％径（Ｄ５０）は１６４ｎｍ、９０％径（Ｄ９０）は９１１ｎｍ、及び１０％径（Ｄ１０）は２８ｎｍであった。一晩保管後も沈殿の発生は確認されなかった。
【００９８】
＜実施例６-３＞
塩基性中和剤のＡＥ（配合量１４．１ｇ）の含有量を０．３４質量％としたことを除いて実施例６-１と同一構成の固形分濃度が１０．０質量％のＯ／Ｗ型分散液の電着塗料組成物を調製した。この電着塗料組成物を実施例６-３とした。
【００９９】
実施例６-３の電着塗料組成物は、非プロトン性極性溶媒の含有量（ＮＭＰ含有量＋ＤＭＦ含有量）が４０．６質量％であり、樹脂成分１００質量部に対し、ＡＥの含有量が３．５３質量部である。中和率は１０５．７％であった。５０％径（Ｄ５０）は５０４ｎｍ、９０％径（Ｄ９０）は１８５４ｎｍ、及び１０％径（Ｄ１０）は４５ｎｍであった。一晩保管後も沈殿の発生は確認されなかった。
【０１００】
＜実施例６-４＞
塩基性中和剤のＡＥ（配合量１５．５ｇ）の含有量を０．３８質量％としたことを除いて実施例６-１と同一構成の固形分濃度が１０．０質量％のＯ／Ｗ型分散液の電着塗料組成物を調製した。この電着塗料組成物を実施例６-４とした。
【０１０１】
実施例６-４の電着塗料組成物は、非プロトン性極性溶媒の含有量（ＮＭＰ含有量＋ＤＭＦ含有量）が４０．６質量％であり、樹脂成分１００質量部に対し、ＡＥの含有量が３．８６質量部である。中和率は１１５．７％であった。５０％径（Ｄ５０）は３５０ｎｍ、９０％径（Ｄ９０）は１３６９ｎｍ、及び１０％径（Ｄ１０）は３４ｎｍであった。一晩保管後も沈殿の発生は確認されなかった。
【０１０２】
【表６】
0006769076.tif 000008
【０１０３】
［第７実施例］
以下の実施例７-１〜７-５の電着塗料組成物を作製した。それぞれの構成については表７にも示す。
【０１０４】
＜実施例７-１＞
ポリアミドイミド（１）２３８ｇ（５．８質量％）と、非プロトン性極性溶媒のＮＭＰ１５６６ｇ（３８．２質量％）及びＤＭＦ１３６ｇ（３．３質量％）と、塩基性中和剤のＡＥ６．８ｇ（０．１７質量％）と、着色剤のＣ．Ｉ．ソルベントブラック３の２０質量％ＮＭＰ溶液１００．２ｇ（溶液として２．４４質量％）と、水２１６０ｇ（５２．７質量％）とを含む固形分濃度が６．１質量％のＯ／Ｗ型分散液の電着塗料組成物を調製した。この電着塗料組成物を実施例７-１とした。
【０１０５】
実施例７-１の電着塗料組成物は、樹脂成分１００質量部に対し、非プロトン性極性溶媒の含有量（ＮＭＰ含有量＋ＤＭＦ含有量）が７４８．９質量部、ＡＥの含有量が２．８６質量部、及び着色剤が８．４質量部である。また、非プロトン性極性溶媒の含有量（ＮＭＰ含有量＋ＤＭＦ含有量）は４２．４質量％であり、且つＤＭＦ含有量／ＮＭＰ含有量（質量比）＝０．０８３である。更に、非プロトン性極性溶媒の含有量（ＮＭＰ含有量＋ＤＭＦ含有量）の水の含有量に対する質量比（非プロトン性極性溶媒の含有量／水の含有量）は４１．５／５２．７である。溶媒中における非プロトン性極性溶媒の含有量（ＮＭＰ含有量＋ＤＭＦ含有量）は４５．２質量％である。非プロトン性極性溶媒中におけるＮＭＰの含有量は９２．４質量％である。非プロトン性極性溶媒中におけるＤＭＦの含有量は７．６質量％である。中和率は８５．６％であった。５０％径（Ｄ５０）は３２７０ｎｍ、９０％径（Ｄ９０）は４３９５５ｎｍ、及び１０％径（Ｄ１０）は１６２６ｎｍであった。一晩保管後も沈殿の発生は確認されなかった。
【０１０６】
＜実施例７-２＞
塩基性中和剤のＡＥ（配合量７．６ｇ）の含有量を０．１９質量％としたことを除いて実施例７-１と同一構成の固形分濃度が６質量％のＯ／Ｗ型分散液の電着塗料組成物を調製した。この電着塗料組成物を実施例７-２とした。
【０１０７】
実施例７-２の電着塗料組成物は、非プロトン性極性溶媒の含有量（ＮＭＰ含有量＋ＤＭＦ含有量）が４２．４質量％であり、樹脂成分１００質量部に対し、ＡＥの含有量が３．１９質量部である。中和率は９５．７％であった。５０％径（Ｄ５０）は２５５ｎｍ、９０％径（Ｄ９０）は２６４７ｎｍ、及び１０％径（Ｄ１０）は４２ｎｍであった。一晩保管後も沈殿の発生は確認されなかった。
【０１０８】
＜実施例７-３＞
塩基性中和剤のＡＥ（配合量８．４ｇ）の含有量を０．２０質量％としたことを除いて実施例７-１と同一構成の固形分濃度が６．１質量％のＯ／Ｗ型分散液の電着塗料組成物を調製した。この電着塗料組成物を実施例７-３とした。
【０１０９】
実施例７-３の電着塗料組成物は、非プロトン性極性溶媒の含有量（ＮＭＰ含有量＋ＤＭＦ含有量）が４２．３質量％であり、樹脂成分１００質量部に対し、ＡＥの含有量が３．５３質量部である。中和率は１０５．７％であった。５０％径（Ｄ５０）は２７１ｎｍ、９０％径（Ｄ９０）は７０１ｎｍ、及び１０％径（Ｄ１０）は５５ｎｍであった。一晩保管後も沈殿の発生は確認されなかった。
【０１１０】
＜実施例７-４＞
塩基性中和剤のＡＥの含有量（配合量９．２ｇ）を０．２２質量％としたことを除いて実施例７-１と同一構成の固形分濃度が６．１質量％のＯ／Ｗ型分散液の電着塗料組成物を調製した。この電着塗料組成物を実施例７-４とした。
【０１１１】
実施例７-４の電着塗料組成物は、非プロトン性極性溶媒の含有量（ＮＭＰ含有量＋ＤＭＦ含有量）が４２．3質量％であり、樹脂成分１００質量部に対し、ＡＥの含有量が３．８７質量部である。中和率は１１５．８％であった。５０％径（Ｄ５０）は８９ｎｍ、９０％径（Ｄ９０）は１３９１ｎｍ、及び１０％径（Ｄ１０）は２３ｎｍであった。一晩保管後も沈殿の発生は確認されなかった。
【０１１２】
＜実施例７-５＞
塩基性中和剤のＡＥの含有量（配合量１０．０ｇ）を０．２４質量％としたことを除いて実施例７-１と同一構成の固形分濃度が６．１質量％のＯ／Ｗ型分散液の電着塗料組成物を調製した。この電着塗料組成物を実施例７-５とした。
【０１１３】
実施例７-５の電着塗料組成物は、非プロトン性極性溶媒の含有量（ＮＭＰ含有量＋ＤＭＦ含有量）が４２．３質量％であり、樹脂成分１００質量部に対し、ＡＥの含有量が４．２０質量部である。中和率は１２５．９％であった。５０％径（Ｄ５０）は７０ｎｍ、９０％径（Ｄ９０）は２５５ｎｍ、及び１０％径（Ｄ１０）は２３ｎｍであった。一晩保管後も沈殿の発生は確認されなかった。
【０１１４】
【表７】
0006769076.tif 000009
【０１１５】
［第８実施例］
以下の実施例８-１〜８-８の電着塗料組成物を作製した。それぞれの構成については表８Ａ及びＢにも示す。
【０１１６】
＜実施例８-１＞
ポリアミドイミド（１）６０ｇ（６．０質量％）と、非プロトン性極性溶媒のＮＭＰ３６６ｇ（３６．６質量％）及びＤＭＦ３４ｇ（３．４質量％）と、塩基性中和剤のＡＥ１．８ｇ（０．１８質量％）と、水５４０ｇ（５４．０質量％）とを含む固形分濃度が６．０質量％のＯ／Ｗ型分散液の電着塗料組成物を調製した。この電着塗料組成物を実施例８-１とした。
【０１１７】
実施例８-１の電着塗料組成物は、樹脂成分１００質量部に対し、非プロトン性極性溶媒の含有量（ＮＭＰ含有量＋ＤＭＦ含有量）が６６８．６質量部、及びＡＥの含有量が３．０１質量部である。また、非プロトン性極性溶媒の含有量（ＮＭＰ含有量＋ＤＭＦ含有量）は３９．９質量％であり、且つＤＭＦ含有量／ＮＭＰ含有量（質量比）＝０．０９３である。更に、非プロトン性極性溶媒の含有量（ＮＭＰ含有量＋ＤＭＦ含有量）の水の含有量に対する質量比（非プロトン性極性溶媒の含有量／水の含有量）は４０．０／５４．０である。溶媒中における非プロトン性極性溶媒の含有量（ＮＭＰ含有量＋ＤＭＦ含有量）は４２．６質量％である。非プロトン性極性溶媒中におけるＮＭＰの含有量は９１．５質量％である。非プロトン性極性溶媒中におけるＤＭＦの含有量は８．５質量％である。中和率は９０．１％であった。５０％径（Ｄ５０）は１０１７ｎｍ、９０％径（Ｄ９０）は２６２６ｎｍ、及び１０％径（Ｄ１０）は４０９ｎｍであった。一晩保管後も沈殿の発生は確認されなかった。
【０１１８】
＜実施例８-２＞
塩基性中和剤としてＡＥの代わりにモルホリン（配合量２．６ｇ）を０．３８質量％含有させたことを除いて実施例８-１と同一構成の固形分濃度が６．０質量％のＯ／Ｗ型分散液の電着塗料組成物を調製した。この電着塗料組成物を実施例８-２とした。
【０１１９】
実施例８-２の電着塗料組成物は、非プロトン性極性溶媒の含有量（ＮＭＰ含有量＋ＤＭＦ含有量）が３９．９質量％であり、樹脂成分１００質量部に対し、塩基性中和剤のモルホリンの含有量が４．３４質量部である。中和率は９１．３％であった。５０％径（Ｄ５０）は１５７９ｎｍ、９０％径（Ｄ９０）は３４８３ｎｍ、及び１０％径（Ｄ１０）は８７３ｎｍであった。一晩保管後に沈殿（ハードケーキ）の発生が確認された。
【０１２０】
＜実施例８-３＞
塩基性中和剤としてＡＥの代わりにピペラジン無水物（配合量１．３ｇ）を０．１９質量％含有させたことを除いて実施例８-１と同一構成の固形分濃度が６．０質量％のＯ／Ｗ型分散液の電着塗料組成物を調製した。この電着塗料組成物を実施例８-３とした。
【０１２１】
実施例８-３の電着塗料組成物は、非プロトン性極性溶媒の含有量（ＮＭＰ含有量＋ＤＭＦ含有量）が４０．０質量％であり、樹脂成分１００質量部に対し、塩基性中和剤のピペラジン無水物の含有量が２．１７質量部である。中和率は９２．３％であった。５０％径（Ｄ５０）は２３１２ｎｍ、９０％径（Ｄ９０）は４５３７２ｎｍ、及び１０％径（Ｄ１０）は５７３ｎｍであった。一晩保管後に沈殿（ハードケーキ）の発生が確認された。
【０１２２】
＜実施例８-４＞
塩基性中和剤としてＡＥの代わりにピペラジン六水和物（配合量２．９ｇ）を０．４２質量％含有させたことを除いて実施例８-１と同一構成の固形分濃度が６．０質量％のＯ／Ｗ型分散液の電着塗料組成物を調製した。この電着塗料組成物を実施例８-４とした。
【０１２３】
実施例８-４の電着塗料組成物は、非プロトン性極性溶媒の含有量（ＮＭＰ含有量＋ＤＭＦ含有量）が３９．９質量％であり、樹脂成分１００質量部に対し、塩基性中和剤のピペラジン六水和物の含有量が４．８５質量部である。中和率は９１．３％であった。５０％径（Ｄ５０）は２６４６ｎｍ、９０％径（Ｄ９０）は４７８５６ｎｍ、及び１０％径（Ｄ１０）は４２１ｎｍであった。一晩保管後に沈殿（ハードケーキ）の発生が確認された。
【０１２４】
＜実施例８-５＞
塩基性中和剤としてＡＥの代わりに２，２’−イミノジエタノール（配合量３．１ｇ）を０．４５質量％含有させたことを除いて実施例８-１と同一構成の固形分濃度が６．０質量％のＯ／Ｗ型分散液の電着塗料組成物を調製した。この電着塗料組成物を実施例８-５とした。
【０１２５】
実施例８-５の電着塗料組成物は、非プロトン性極性溶媒の含有量（ＮＭＰ含有量＋ＤＭＦ含有量）が３９．９質量％であり、樹脂成分１００質量部に対し、塩基性中和剤の２，２’−イミノジエタノールの含有量が５．１８質量部である。中和率は９０．２％であった。５０％径（Ｄ５０）は２３１ｎｍ、９０％径（Ｄ９０）は８０６ｎｍ、及び１０％径（Ｄ１０）は６７ｎｍであった。一晩保管後も沈殿の発生は確認されなかった。
【０１２６】
＜実施例８-６＞
塩基性中和剤としてＡＥの代わりに２−アミノ−２−メチルプロパノール（配合量２．６ｇ）を０．２６質量％含有させたことを除いて実施例８-１と同一構成の固形分濃度が６．０質量％のＯ／Ｗ型分散液の電着塗料組成物を調製した。この電着塗料組成物を実施例８-６とした。
【０１２７】
実施例８-６の電着塗料組成物は、非プロトン性極性溶媒の含有量（ＮＭＰ含有量＋ＤＭＦ含有量）が３９．９質量％であり、樹脂成分１００質量部に対し、塩基性中和剤の２−アミノ−２−メチルプロパノールの含有量が４．３４質量部である。溶媒中における非プロトン性極性溶媒の含有量（ＮＭＰ含有量＋ＤＭＦ含有量）は４２．６質量％である。中和率は８９．２％であった。５０％径（Ｄ５０）は１１３３ｎｍ、９０％径（Ｄ９０）は２０８６ｎｍ、及び１０％径（Ｄ１０）は６３７ｎｍであった。一晩保管後も沈殿の発生は確認されなかった。
【０１２８】
＜実施例８-７＞
塩基性中和剤としてＡＥの代わりにトリエチルアミン（配合量３．０ｇ）を０．３０質量％含有させたことを除いて実施例８-１と同一構成の固形分濃度が６．０質量％のＯ／Ｗ型分散液の電着塗料組成物を調製した。この電着塗料組成物を実施例８-７とした。
【０１２９】
実施例８-７の電着塗料組成物は、非プロトン性極性溶媒の含有量（ＮＭＰ含有量＋ＤＭＦ含有量）が３９．９質量％であり、樹脂成分１００質量部に対し、塩基性中和剤のトリエチルアミンの含有量が５．０１質量部である。溶媒中における非プロトン性極性溶媒の含有量（ＮＭＰ含有量＋ＤＭＦ含有量）は４２．６質量％である。中和率は９０．７％であった。５０％径（Ｄ５０）は３５０８ｎｍ、９０％径（Ｄ９０）は５２３０４ｎｍ、及び１０％径（Ｄ１０）は１５６７ｎｍであった。一晩保管後に沈殿（ハードケーキ）の発生が確認された。
【０１３０】
＜実施例８-８＞
塩基性中和剤としてＡＥの代わりにトリプロピルアミン（配合量４．２ｇ）を０．４２質量％含有させたことを除いて実施例８-１と同一構成の固形分濃度が６．０質量％のＯ／Ｗ型分散液の電着塗料組成物を調製した。この電着塗料組成物を実施例８-８とした。
【０１３１】
実施例８-８電着塗料組成物は、非プロトン性極性溶媒の含有量（ＮＭＰ含有量＋ＤＭＦ含有量）が３９．８質量％であり、樹脂成分１００質量部に対し、塩基性中和剤のトリプロピルアミンの含有量が７．０２質量部である。溶媒中における非プロトン性極性溶媒の含有量（ＮＭＰ含有量＋ＤＭＦ含有量）は４２．６質量％である。中和率は８９．７％であった。５０％径（Ｄ５０）は３８４６ｎｍ、９０％径（Ｄ９０）は５３５１７ｎｍ、及び１０％径（Ｄ１０）は１４９８ｎｍであった。一晩保管後に沈殿（ハードケーキ）の発生が確認された。
【０１３２】
【表８Ａ】
0006769076.tif 000010
【０１３３】
【表８Ｂ】
0006769076.tif 000011
【産業上の利用可能性】
【０１３４】
本発明は、電着塗料組成物及びそれを用いた絶縁電線の製造方法の技術分野において有用である。
【符号の説明】
【０１３５】
１０  絶縁電線
１１  平角導線
１２  樹脂絶縁層
１２ａ  長辺中央対応部分
１２ｂ  長辺端対応部分
１２ｃ  角対応部分
１２ｄ  短辺対応部分
【図１Ａ】
0006769076.tif 000012
【図１Ｂ】
0006769076.tif 000013
【図２】
0006769076.tif 000014
【図３】
0006769076.tif 000015